【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
高温で耐火性セラミックを形成するための耐火性組成物であって、該組成物は、以下を含む：
該組成物の総重量に基づいて少なくとも１５重量％のポリマーベース組成物（ポリマーベース組成物の少なくとも５０重量％の有機ポリマーを含む）；
燃焼条件下で遭遇する温度で固形セラミック材料を供給するための、該組成物の総重量に基づいて少なくとも１５重量％の粒状シリケートミネラルフィラー（silicate mineral filler）；
燃焼条件下で該組成物中にフラクシングオキサイド（fluxing oxide）を供給するための、フラクシングオキサイドの供給源（フラクシングオキサイドは１０００℃未満で融解し、フラクシングオキサイドの供給源は、フラクシングオキサイド及び１０００℃未満の温度でフラクシングオキサイドを形成するフラクシングオキサイド前駆体からなる群から選択される少なくとも１つの構成成分を含み、及び、ここで、前記フラクシングオキサイドの供給源は、１０００℃未満の温度でフラクシングオキサイドを生成する前記粒状シリケートミネラルフィラー中に存在する任意の構成成分を含有する）：及び
ここで、燃焼条件下で経験される高温への暴露後、残留する残渣が、総耐火性組成物の少なくとも４０重量％の量のセラミックであり、及び、フラクシングオキサイドの供給源が、燃焼条件下で経験する高温への暴露後、残留する残渣の１〜１５重量％の量のフラクシングオキサイドを該残渣に供給する量で存在し、これにより、該フラクシングオキサイドがミネラルシリケートフィラーの粒子の結合を提供し、燃焼条件下で遭遇する温度で、凝集性セラミック残渣を形成する。
【請求項２】
前記シリケートミネラルフィラーが、該組成物の総重量に基づいて少なくとも２５重量％の量で存在する、請求項１に記載の耐火性組成物。
【請求項３】
前記フラクシングオキサイドの供給源が、前記高温への暴露後に、１〜１０重量％の量で、前記残渣中に、フラクシングオキサイドを供給する量で存在する、請求項１に記載の耐火性組成物。
【請求項４】
前記フラクシングオキサイドの供給源が、前記高温への暴露後に、前記残渣の２〜８重量％の量で、前記残渣中に、フラクシングオキサイドを供給する量で存在する、請求項１に記載の耐火性組成物。
【請求項５】
燃焼条件下で経験される高温へ加熱されると、組成物が自己支持構造（self-supporting structure）を形成する、請求項１に記載の耐火性組成物。
【請求項６】
前記耐火性組成物が前記シリケートミネラルフィラーに加えてフラクシングオキサイドの供給源を含む、請求項１に記載の耐火性組成物。
【請求項７】
前記組成物が前記シリケートミネラルフィラー以外にフラクシングオキサイドの供給源を含み、及び、前記シリケートミネラルフィラー以外の前記フラクシングオキサイドの供給源が、燃焼条件下で経験される高温への暴露後、残留する残渣の１〜１５重量％の量で、前記残渣中に、フラクシングオキサイドを提供する量で存在する、請求項１に記載の耐火性組成物。
【請求項８】
前記組成物が、異なる温度で液相を形成する少なくとも２つの異なるフラクシングオキサイドの供給源を含む、請求項７に記載の耐火性組成物。
【請求項９】
フラクシングオキサイドの前記供給源が、ホウ酸塩、金属水酸化物、金属炭酸塩およびガラスからなる群から選択される少なくとも1つの材料を含む、請求項７に記載の耐火性組成物。
【請求項１０】
フラクシングオキサイドの前記供給源が、鉛、アンチモン、ホウ素、リチウム、カリウム、ナトリウムおよびバナジウムからなる群から選択される元素の少なくとも１つの酸化物を含む、請求項７に記載の耐火性組成物。
【請求項１１】
フラクシングオキサイドの前記供給源が、実質的に、鉛、アンチモン、ホウ素、リチウム、カリウム、ナトリウムおよびバナジウムの少なくとも１つの酸化物からなるフラクシングオキサイド構成成分を含む、請求項７に記載の耐火性組成物。
【請求項１２】
前記組成物が燃焼条件下で経験される高温での加熱後に、１０％未満の線形寸法変化を有する、請求項１に記載の耐火性組成物。
【請求項１３】
前記組成物が燃焼条件下で経験される高温での加熱後に、５％未満の線形寸法変化を有する、請求項１に記載の耐火性組成物。
【請求項１４】
前記組成物が３０分間１０５０℃未満の温度へ加熱された場合、凝集性のままである、請求項１に記載の耐火性組成物。
【請求項１５】
燃焼条件下で経験される高温への暴露後に、前記耐火性組成物が少なくとも０．３ＭＰａの曲げ強度を有する、請求項１に記載の耐火性組成物。
【請求項１６】
前記有機ポリマーが、熱可塑性ポリマー、熱硬化性ポリマーおよびエラストマーの群から選択される、請求項１に記載の耐火性組成物。
【請求項１７】
前記有機ポリマーが、ポリオレフィン、エチレン−プロピレンゴム、エチレン−プロピレンターポリマーゴム（ＥＰＤＭ）、クロロスルホン化ポリエチレンおよびクロリネートポリエチレン、ビニルポリマー、アクリリックおよびメタクリリックポリマー、ポリアミド、ポリエステル、ポリイミド、ポリオキシメチレンアセタール、ポリカーボネート、ポリウレタン、天然ゴム、ブチルゴム、ニトリル−ブタジエンゴム、エピクロロヒドリンゴム、ポリクロロプレン、スチレンポリマー、スチレン−ブタジエン、スチレン−イソプレン−スチレン、スチレン−ブタジエン−スチレン、スチレン−エチレン−ブタジエン−スチレン、エポキシ樹脂、ポリエステル樹脂、ビニルエステル樹脂、フェノール樹脂、およびメラミンホルムアルデヒド樹脂のホモポリマーまたはコポリマーまたはエラストマーまたは樹脂の少なくとも１つを含む、請求項１に記載の耐火性組成物。
【請求項１８】
前記ポリマーベース組成物が、配合された耐火性組成物の１５〜７５重量％を含む、請求項１に記載の耐火性組成物。
【請求項１９】
前記シリケートミネラルフィラーが、アルミノ−シリケート、アルカリアルミノ−シリケート、マグネシウムシリケートおよびカルシウムシリケートからなる群から選択される少なくとも１つを含む、請求項１に記載の耐火性組成物。
【請求項２０】
二酸化ケイ素およびアルミニウム、カルシウム、マグネシウム、ジルコン、亜鉛、鉄、錫およびバリウムの金属酸化物、ならびに熱分解する際にそれらの酸化物の１以上を生成する無機フィラーからなる群から選択される追加の無機フィラーを含む、請求項１に記載の耐火性組成物。
【請求項２１】
前記ポリマーベース組成物が更にシリコーンポリマーを含む、請求項１に記載の耐火性組成物。
【請求項２２】
有機ポリマーとシリコーンポリマーとの重量比が５：１〜２：１の範囲内である、請求項２１に記載の耐火性組成物。
【請求項２３】
配合された耐火性組成物の総重量に基づいて２〜１５重量％の量でシリコーンポリマーを更に含む、請求項１に記載の耐火性組成物。
【請求項２４】
燃焼条件下で経験される高温が３０分間１０００℃である、請求項１に記載の耐火性組成物。
【請求項２５】
２０〜７５重量％の前記ポリマーベース組成物（ここで、該組成物は、シリコーンポリマーを含む）；
少なくとも１５重量％の無機フィラー（前記無機フィラーは、雲母およびガラス添加物を含む）；ならびに、
（ここで、フラクシングオキサイドの前記供給源が、ガラスおよび雲母を含み、ここで、雲母：ガラスの割合は２０：１〜２：１の範囲内である）
を含む、請求項１に記載の耐火性組成物。
【請求項２６】
前記ポリマーベース組成物が、５：１〜２：１の重量比の有機ポリマーおよびシリコーンポリマーを含み；
前記無機フィラーが、総組成物の１０〜３０重量％の雲母および総組成物の２０〜４０重量％の追加の無機フィラーを含む、
請求項２５に記載の耐火性組成物。
【請求項２７】
前記フラクシングオキサイドが前記残渣の５重量％を超える量で残渣中に存在し、該フラクシングオキサイドは、炎への暴露時に形成されるセラミック上にガラス状表面層を形成し、該ガラス状表面層は、水およびガスの透過に対する抵抗性を増加させるバリア層を形成する、請求項１に記載の耐火性組成物。
【請求項２８】
導電素子ならびに燃焼条件下で耐火性セラミックを提供する耐火性組成物から作製される少なくとも１つの絶縁層および／またはシース層を含む耐火性ケーブルであって、該耐火性組成物が、以下：
高温で耐火性セラミックを形成する耐火性組成物であって、該組成物が、以下：
該組成物の総重量に基づいて少なくとも１５重量％のポリマーベース組成物（ポリマーベース組成物の少なくとも５０重量％の有機ポリマーを含む）；
燃焼条件下で遭遇する温度で固形セラミック材料を供給するための、該組成物の総重量に基づいて少なくとも１５重量％の粒状シリケートミネラルフィラー（silicate mineral filler）；
燃焼条件下で該組成物中にフラクシングオキサイド（fluxing oxide）を供給するための、フラクシングオキサイドの供給源（該フラクシングオキサイドは１０００℃未満で融解し、フラクシングオキサイドの前記供給源は、フラクシングオキサイド及び１０００℃未満の温度でフラクシングオキサイドを形成するフラクシングオキサイド前駆体からなる群から選択される少なくとも１つの構成成分を含み、及び、前記フラクシングオキサイドの供給源は、１０００℃未満の温度でフラクシングオキサイドを生成する前記粒状シリケートミネラルフィラー中に存在する任意の構成成分を含有する：及び
ここで、燃焼条件下で経験される高温への暴露後、残留する残渣が、総耐火性組成物の少なくとも４０重量％の量のセラミックであり、及び、フラクシングオキサイドの供給源が、燃焼条件下で経験する高温への暴露後、残留する残渣の１〜１５重量％の量のフラクシングオキサイドを該残渣に供給する量で存在し、これにより、該フラクシングオキサイドが燃焼条件下で経験する温度で凝集性セラミック残渣を形成するためにミネラルシリケートフィラーの粒子の結合を提供する）
を含む、耐火性ケーブル。
【請求項２９】
前記シリケートミネラルフィラーが、該組成物の総重量に基づいて少なくとも２５重量％の量で残渣に存在する、請求項２８に記載の耐火性ケーブル。
【請求項３０】
前記耐火性組成物中のフラクシングオキサイドの前記供給源が、前記高温への暴露後に、１〜１０重量％の量で、前記残渣中に、フラクシングオキサイドを供給する量で存在する、請求項２８に記載の耐火性ケーブル。
【請求項３１】
前記耐火性組成物中のフラクシングオキサイドの前記供給源が、前記高温への暴露後に、２〜８重量％の量で、前記残渣中に、フラクシングオキサイドを供給する量で存在する、請求項２８に記載の耐火性ケーブル。
【請求項３２】
前記組成物が、燃焼条件下で経験される高温へ加熱されると、自己支持構造（self-supporting structure）を形成する、請求項２８に記載の耐火性ケーブル。
【請求項３３】
前記耐火性組成物が、前記シリケートミネラルフィラーに加えて、フラクシングオキサイドの供給源を含む、請求項２８に記載の耐火性ケーブル。
【請求項３４】
前記組成物が、前記シリケートミネラルフィラー以外に少なくとも１つのフラクシングオキサイドの供給源を含み、前記シリケートミネラルフィラー以外のフラクシングオキサイドの供給源が、燃焼条件下で経験される高温への暴露後、残留する残渣の１〜１５重量％の量のフラクシングオキサイドを該残渣に供給する量で存在する、請求項２８に記載の耐火性ケーブル。
【請求項３５】
前記耐火性組成物が、異なる温度で液相を形成する少なくとも２つの異なるフラクシングオキサイドまたはフラクシングオキサイドの前駆体を含む、請求項３３に記載の耐火性ケーブル。
【請求項３６】
フラクシングオキサイドの供給源の少なくとも１つが、ホウ酸塩、金属水酸化物、金属炭酸塩およびガラスからなる群から選択される１以上の材料を含む、請求項３３に記載の耐火性ケーブル。
【請求項３７】
フラクシングオキサイドの供給源が、ホウ素、リチウム、カリウム、ナトリウム、バナジウム、鉛およびアンチモンからなる群から選択される元素の酸化物からなる群から選択される少なくとも１つを含む、請求項３３に記載の耐火性ケーブル。
【請求項３８】
フラクシングオキサイドの前記供給源が、実質的に、鉛、アンチモン、ホウ素、リチウム、カリウム、ナトリウムおよびバナジウムの少なくとも１つの酸化物からなるフラクシングオキサイド構成成分を含む、請求項３３に記載の耐火性ケーブル。
【請求項３９】
前記組成物が、燃焼条件下で経験される高温での加熱後に、１０％未満の線形寸法変化を有する、請求項２８に記載の耐火性ケーブル。
【請求項４０】
前記組成物が、燃焼条件下で経験される高温での加熱後に、５％未満の線形寸法変化を有する、請求項２８に記載の耐火性ケーブル。
【請求項４１】
前記耐火性組成物が、３０分間１０５０℃未満の温度へ加熱された場合、凝集性のままである、請求項２８に記載の耐火性ケーブル。
【請求項４２】
前記有機ポリマーが、オレフィンのホモポリマー、１以上のオレフィンのコポリマーまたはターポリマー、ならびにホモポリマー、コポリマーおよびターポリマーのブレンドの群から選択される熱可塑性および架橋化オレフィンベースポリマーである、請求項２８に記載の耐火性ケーブル。
【請求項４３】
前記有機ポリマーが、ポリオレフィン、エチレン−プロピレンゴム、エチレン−プロピレンターポリマーゴム（ＥＰＤＭ）、クロロスルホン化ポリエチレンおよびクロリネートポリエチレン、ビニルポリマー、アクリリックおよびメタクリリックポリマー、ポリアミド、ポリエステル、ポリイミド、ポリオキシメチレンアセタール、ポリカーボネート、ポリウレタン、天然ゴム、ブチルゴム、ニトリル−ブタジエンゴム、エピクロロヒドリンゴム、ポリクロロプレン、スチレンポリマー、スチレン−ブタジエン、スチレン−イソプレン−スチレン、スチレン−ブタジエン−スチレン、スチレン−エチレン−ブタジエン−スチレン、エポキシ樹脂、ポリエステル樹脂、ビニルエステル樹脂、フェノール樹脂、およびメラミンホルムアルデヒド樹脂のホモポリマーまたはコポリマーまたはエラストマーまたは樹脂の少なくとも１つを含む、請求項２８に記載の耐火性ケーブル。
【請求項４４】
前記耐火性組成物が、二酸化ケイ素およびアルミニウム、カルシウム、マグネシウム、ジルコン、亜鉛、鉄、錫およびバリウムの金属酸化物、ならびに熱分解する際にそれらの酸化物の１以上を生成する無機フィラーからなる群から選択される追加の無機フィラーを含む、請求項２８に記載の耐火性ケーブル。
【請求項４５】
導電素子ならびに請求項１に記載の耐火性組成物から作製される少なくとも１つの絶縁層および／またはシース層を含む耐火性ケーブル。
【請求項４６】
前記耐火性組成物中のポリマーベース組成物がシリコーンポリマーを更に含む、請求項２８に記載の耐火性ケーブル。
【請求項４７】
請求項１に記載の組成物から形成される耐火性プロダクト。
【請求項４８】
受動的防火用途および受動的防火特性が要求される一般的なエンジニアリング用途において使用される、請求項４７に記載の耐火性プロダクト。